АДГЕЗИОННАЯ КОМПОЗИЦИЯ
ADHESIVE COMPOSITION

Изобретение относится к адгезионным композициям на основе полиэтилена или сополимеров этилена с винилацетатом, используемым в качестве адгезивов при нанесении полимерного защитного покрытия на различные металлические поверхности.
Заявленная композиция распространяется на наружное антикоррозионное полиэтиленовое покрытие стальных труб различного диаметра, предназначенных для строительства, реконструкции и капитального ремонта подземных и морских (подводных) газопроводов, нефтепроводов и водоводов.
В качестве прототипа заявителем выбрана известная адгезионная композиция по патенту RU 2016040, состоящая из полиэтилена или сополимера этилена с винилацетатом, слюды молотой и модифицирующей добавки, при этом в качестве модифицирующей добавки она содержит олигомер 2,2,4-триметил 1,2-дигидрохинолина.
Одним из серьезных недостатков прототипа является его малая стойкость к катодному отслаиванию покрытия от металлической поверхности.
Задачей, на решение которой направлено заявленное изобретение является создание адгезионной композиции для противокоррозионной защиты металлических поверхностей и обладающей улучшенными свойствами, такими как повышенная адгезионная прочность и стойкость к катодному отслаиванию.
Техническим результатом является значительное улучшение качества защиты металлических поверхностей от коррозии.
Технический результат достигается тем, что заявленная адгезионная композиция на основе полиэтилена или сополимера этилена с винилацетатом содержит 1-4 масс.% олигомера 2,2,4-триметил-1,2-дигидрохинолина, при этом согласно изобретению композиция дополнительно содержит 0,5-2,5 масс.% олигомера эпоксидных смол с молекулярной массой от 360 до 3500 и содержанием эпоксидных групп от 24 до 2 масс.%, 1-4 масс.% тройного сополимера винилацетата, винилверсатата и н-бутилакрилата и полиэтилен или сополимер этилена с винилацетатом - остальное.
В Таблице №1 указаны возможные примеры адгезионной композиции.
Таблица №1
Состав композиций
Компоненты
Содержание, % масс.
1
2
3
4
5
6
7
8
9
10
11
12
Сополимер этилена с винилацетатом
94,5
94,5
-
-
96,0
-
95,0
-
93,0
94,0
-
-
Полиэтилен
-
-
94,5
94,5
-
95,0
-
96,0
-
-
94,0
95,0
Тройной сополимер винилацетата, винилверсатата и н-бутилакрилата
1,0
2,0
2,0
3,0
2,0
1,0
3,0
2,0
2,0
4,0
3,0
3,0
Эпоксидный олигомер
0,5
2,5
2,0
1,5
1,0
2,0
1,0
1,0
2,0
1,0
1,0
1,0
2,2,4-триметил-1,2-дигидрохинолин
4,0
1,0
1,5
1,0
1,0
2,0
1,0
1,0
3,0
1,0
2,0
1,0
Полученная адгезионная композиция позволяет увеличить адгезионную прочность в зависимости от состава на 15-20% и стойкость к катодному отслаиванию на 45-70% по сравнению с прототипом.